(57)【要約】本発明は、１つまたはそれ以上のオレフィンゴムと、１つまたはそれ以上のニトリルゴムとを含んでなる混合物およびその製法、架橋性混合物およびその製法、並びに該混合物から製造しうる任意の種類の成形品に関する。【特許請求の範囲】
【請求項１】
１つまたはそれ以上のオレフィンゴムと、１つまたはそれ以上のニトリルゴムとを含んでなる混合物であって、
上記混合物中に相分離が存在しないことを特徴とする混合物。
【請求項２】
ニトリルゴムは、ＮＢＲ、部分水添ＮＢＲ、完全水添ＮＢＲおよびこれらの２種またはそれ以上の混合物からなる群から選ばれる請求項１に記載の混合物。
【請求項３】
オレフィンゴムは、エチレンと１つまたはそれ以上のα−オレフィンのコポリマー、エチレンと１つまたはそれ以上のα−オレフィンと１つまたはそれ以上の非共役ジエンのコポリマーおよびこれらポリマーの混合物からなる群から選ばれる請求項１または２に記載の混合物。
【請求項４】
混合物は、１つまたはそれ以上の添加剤および／または充填材を含んでなる請求項１〜４のいずれかに記載の混合物。
【請求項５】
混合物の９５％を越える部分は、ジクロロベンゼン、メチルエチルケトンまたはこれらの混合物からなる群から選ばれる有機溶媒中に可溶である請求項１〜４のいずれかに記載の混合物。
【請求項６】
請求項１〜５のいずれかに記載のゴム混合物を含んでなることを特徴とする架橋性ゴム混合物。
【請求項７】
架橋剤は、過酸化物、硫化物、チウラムおよびこれらの２種またはそれ以上の混合物からなる群から選ばれる請求項６に記載の混合物。
【請求項８】
混合物は、加硫遅延剤および／または加硫促進剤を含んでなる請求項６または７に記載の混合物。
【請求項９】
請求項６〜８のいずれかに記載の混合物を製造する方法であって、前記各成分を混合装置によって混合することを特徴とする方法。
【請求項１０】
混合物を、混合過程の間に冷却する請求項９に記載の方法。
【請求項１１】
１つまたはそれ以上のオレフィンゴムおよび１つまたはそれ以上のニトリルゴムを含んでなる混合物を製造する方法であって、
混合物の製造の前または製造の間に、混合温度で活性な架橋剤を少量添加することを特徴とする方法。
【請求項１２】
架橋剤として、混合温度より低い分解温度を有する過酸化物を１つまたはそれ以上添加する請求項１１に記載の方法。
【請求項１３】
混合温度は、１５０〜２００℃である請求項１１または１２に記載の方法。
【請求項１４】
過酸化物の含有量は、０．０５〜４ ｐｈｒである請求項１１〜１３のいずれかに記載の方法。
【請求項１５】
前記成分を、混合装置で混合する請求項１１〜１４のいずれかに記載の方法。
【請求項１６】
請求項１〜８のいずれかに記載の混合物を用いて製造できる成形品。
【発明の詳細な説明】
【０００１】
（技術分野）
本発明は、１つまたはそれ以上のオレフィンゴムと、１つまたはそれ以上のニトリルゴムとを含んでなる混合物およびその製法、架橋性混合物およびその製法、並びに当該混合物から製造できる任意の種類の成形品に関する。
【０００２】
（背景技術）
従来から、工業用ゴム製品において、不相溶性のエラストマーからなる混合物（ブレンド）が広く使用されている。一般に、ポリマー成分は、相構造の改善について特別な注意が払われずに、混合操作において通常の添加剤と共に混合されている。
【０００３】
この種のプロセスでは、予想した所定の材料特性の改善は、ブレンド中での各ポリマー相の不均質な分布の結果、しばしば、他の特性に関して著しい欠点を伴うようである。例えば、ＥＰＤＭ含有混合物の場合、ＥＰＤＭは、ニトリルゴム（ＮＢＲ）との混合物において、特に低温フレキシビリティを改善するが、他の特性、例えば架橋強度および油膨潤特性が損なわれる。
【０００４】
しばしば、改善された混合法は、時間を浪費してコスト高となるような、複雑な多段階プロセスを伴う。
オレフィンポリマーとニトリルゴムとの混合物は、特許文献に例示されている（ＥＰ−Ａ２−０ １４６ ０６８、ＥＰ−Ａ１−０ ７７３ ２５５およびＵＳ−Ａ−３，４９２，３７０参照）。これら混合物は、巨視的に見れば均一性を示すような場合でも、分散相を拡大した領域では、微視的には相のコントラストが明らかである（図１参照）。
【０００５】
（発明の開示）
本発明の目的は、改善された特性を有するオレフィンゴムとニトリルゴムとの混合物を提供することである。
【０００６】
上記目的は、１つまたはそれ以上のオレフィンゴムと、１つまたはそれ以上のニトリルゴムとを含んでなる混合物であって、上記混合物中に相分離が存在しないことを特徴とする混合物によって達成される。
【０００７】
本発明の目的に関連して、「オレフィンゴム」は、エチレンと１つまたはそれ以上のα−オレフィンとのコポリマー、エチレンと１つまたはそれ以上のα−オレフィンと１つまたはそれ以上の非共役ジエンとのターポリマー、並びにそれらポリマーの混合物を意味する。
【０００８】
α−オレフィンは、特に、プロピレン、１−ブテン、１−ペンテン、１−ヘプテン、１−オクテンおよび１−ノネンからなる群から選ばれるもの、特に１−ブテン、１−ヘキセンおよび１−オクテンである。
【０００９】
非共役ジエンは、特に、１，４−ヘキサジエン、１，５−ヘプタジエン、５，７−ジメチル−１，６−オクタジエン、７−メチル−１，６−オクタジエン、４−ビニル−１−シクロヘキサン、５−エチリデン−２−ノルボルネン、５−ビニル−２−ノルボルネンおよびジシクロペンタジエンからなる群から選ばれ、特に１，４−ヘキサジエン、７−メチル−１，６−オクタジエン、５−エチリデン−２−ノルボルネン、５−ビニル−２−ノルボルネンおよびジシクロペンタジエンである。
【００１０】
好適なオレフィンゴムは、一般に２０〜１００ ＭＵ、特に２５〜８０ ＭＵのムーニー粘度（ＤＩＮ ５３ ５２３、ＭＬ １＋４、１２５℃）を有するが、液状オレフィンゴム、特に液状ＥＰ（Ｄ）Ｍゴムも使用することができる。
【００１１】
「ニトリルゴム」は、ジエン（メタ）アクリロニトリルコポリマーを意味する。好適なジエンは、イソプレン、特にブタジエンである。共重合されたアクリロニトリルおよび／またはメタクリロニトリル単位の含有量は、コポリマー中、５〜６０質量％、好ましくは１０〜５０質量％である。
【００１２】
上記用語には、特に水添ニトリルゴムが包含される。本発明に関連して、「水添ニトリルゴム」または「ＨＮＢＲ」は、Ｃ＝Ｃ二重結合を部分的または完全にかつ選択的に（即ち、Ｃ≡Ｎ三重結合を水添せずに）水添したニトリルゴムを意味する。
【００１３】
好適な水添ニトリルゴムは、水添度（ブタジエン由来のＣ＝Ｃ二重結合を基準）が、少なくとも７５、好ましくは少なくとも９０、特に少なくとも９５％である。水添度は、ＮＭＲおよびＩＲ分光法によって測定することができる。
【００１４】
ＵＳ−Ａ−３，７００，６３７、ＤＥ−Ａ−２ ５３９ １３２、ＤＥ−Ａ−３ ０４６ ００８、ＤＥ−Ａ−３ ０４６ ２５１、ＤＥ−Ａ−３ ３２７ ６５０、ＤＥ−Ａ−３ ３２９ ９７４、ＥＰ−Ａ１−０ １１１ ４１２およびＦＲ−Ｂ−２ ５４０ ５０３ は、ニトリルゴムの水添法を開示している。水添ニトリルゴムは、高い極限引張強度、低い摩耗性、圧縮または引張り後の低い残留歪、および良好な耐油性、特に著しい耐熱性および耐酸化性を有する。したがって、水添ニトリルゴムは、本発明の目的に好適である。
【００１５】
好適なニトリルゴムは、一般に２５〜１２０ ＭＵ、特に４０〜１００ ＭＵのムーニー粘度（ＤＩＮ ５３ ５２３、ＭＬ １＋４、１００℃）を有するが、液状ニトリルゴムの使用も有利である。
【００１６】
本発明の目的に関連して、「相分離」は、分散相の領域が１０μｍ未満の平均直径を有することを意味する。相は、球体ではなく、幅狭部分および突出部を有する不規則な形状であるため（図１〜図３参照）、各場合に、直径は、最も幅の狭い部分で測定すべきことに注意しなければならない。しかしながら、初期の予備的評価は、しばしば、単に相コントラスト顕微鏡法を用い、視覚的な方法でなされ得る。例えば、本発明の混合物と先行技術との差異は、図１〜図３を単純に比較すれば（図１を、図２および図３と比較）明らかである。
分散相の領域の平均直径は、好ましくは５μｍ未満である。
【００１７】
本発明は、また１つまたはそれ以上のオレフィンゴムおよび１つまたはそれ以上のニトリルゴムを含んでなる混合物を製造する方法であって、混合物の製造の前または製造の間に、混合温度で活性な架橋剤、特に混合温度未満の分解温度を有する過酸化物を少量添加することを特徴とする方法を提供する。
【００１８】
使用される混合装置は、当業者に既知でゴムに使用されている混合装置、特にニーダーおよびスクリューである。
【００１９】
混合プロセスの間、混合物のムーニー粘度は上昇する。必要とされる架橋剤、特に過酸化物の量は、混合物の意図した用途および所望のムーニー粘度の上昇度に依存するが、数回の予備実験によって容易に決定することができる。しかしながら、混合物の完全な架橋が起こらないようにすることが重要である。架橋剤の必要量は、ゴムの残留二重結合含有量に反比例する。
【００２０】
混合法の目的は、９０質量％より多い、好ましくは９５質量％より多い部分（ゴムを基準）をソックスレーヘッドによる１０時間の抽出の間に抽出しうるように、混合物を製造することである。使用する抽出剤は、トルエン、またはジクロロベンゼン、メチルエチルケトンおよびこれらの混合物からなる群から選ばれる溶媒である。したがって、混合物は、完全に架橋されてはならない。
【００２１】
本発明の目的に関連して、「架橋」は、１０質量％未満、好ましくは５質量％未満（ゴムを基準）をソックスレーヘッドによる１０時間の抽出の間に抽出しうることを意味し、使用する抽出剤は、トルエンである。
【００２２】
本発明にとって非常に重要なことは、架橋を開始する架橋剤は、混合温度またまそれ以下の温度で活性を示すことである。したがって、過酸化物の場合、重要な要件は、過酸化物の分解温度が混合温度より低いことである。混合温度に応じて、以下の過酸化物を本発明の方法に適した物質として例示することができる。
ビス（２，４−ジクロロベンゾイル）ペルオキシド
ジベンゾイルペルオキシド
ビス（４−クロロベンジル）ペルオキシド
１，１−ビス（ｔ−ブチルペルオキシ）−３，３，５−トリメチルシクロヘキサン
ｔ−ブチルペルベンゾエート
２，２−ビス（ｔ−ブチルペルオキシ）ブテン
４，４−ジ−ｔ−ブチルノニルペルオキシバレレート
２，５−ジメチル−２，５−ジ（ｔ−ブチルペルオキシ）ヘキサン
１９０℃未満での混合が有利であるので、好ましくは２，５−ジメチル−２，５−ジ（ｔ−ブチルペルオキシ）ヘキサンを使用する。
【００２３】
過酸化物の量は、ゴムを基準に、０．２〜５ ｐｈｒ、好ましくは０．５〜３ ｐｈｒである。
また過酸化物は、有利には、ポリマー結合形態で使用することができる。
他の好適な架橋剤は、硫黄、硫黄供与体またはこれら成分の組み合わせである。
硫黄の使用形態は、可溶性または不溶性硫黄またはそれらのブレンド（粉砕、被覆形態）または任意の他の適切な形態、例えば硫黄プレミックスおよびゴム用「硫黄マスターバッチ」の形態である。添加量は、一般に０．１〜５ ｐｈｒ、好ましくは０．１〜１．５ ｐｈｒである。
【００２４】
一般に使用され得る硫黄供与体は、チウラムの誘導体、特に、テトラメチルチウラムジスルフィド、テトラエチルチウラムジスルフィド、テトラブチルチウラムジスルフィドおよびテトラベンジルチウラムジスルフィドである。これらは、また他の硫黄含有成分、例えばジチオモルホリド、ジチオカプロラクタムまたは、ジ−、トリ−、テトラ−またはポリスルフィド構造を有する他の化合物と組み合わせて使用することができる。
【００２５】
チウラム誘導体の添加量は、通常０．５〜５ ｐｈｒ、好ましくは１〜２．５ ｐｈｒの範囲から選択される。補助的な硫黄含有成分の添加量は、０．１〜３ ｐｈｒ、好ましくは０．５〜１．５ ｐｈｒの範囲から選択される。
【００２６】
硫黄架橋システムは、また促進剤を含んでいてもよい。使用されるのは、好適にはメルカプトベンゾチアゾール系またはメルカプトベンゾチアジルジスルフィド系の促進剤であり、その添加量は、一般に０．５〜３ ｐｈｒ、好ましくは０．５〜１．５ ｐｈｒであり、またスルフェンアミドとして既知の物質、例えばシクロヘキシルベンゾチアジルスルフェンアミド（ＣＢＳ）、ｔ−ブチルベンゾチアジルスルフェンアミド（ＴＢＢＳ）、モルホリンベンゾチアジルスルフェンアミド（ＭＢＳ）、ベンジルベンゾチアジルスルフェンアミド（ＤＣＢＳ）であり、その使用量は、通常０．５〜３、好ましくは０．５〜１．５ ｐｈｒである。
【００２７】
また、以下の添加剤の使用も有利である。
・ジチオカルバミン酸の亜鉛塩、添加量０．５〜１．５ ｐｈｒ、
・ジチオホスホン酸の誘導体、グアニジンおよびゴム産業に通常使用されてる他のアミン促進剤、
・遅延剤、例えば、フタル酸、無水フタル酸、安息香酸またはサリチル酸または他の有機酸、Ｎ−ニトロソ化合物、Ｎ−シクロヘキシルチオフタルイミドまたは他のスルホアミド誘導体、例えばＶｕｌｋａｌｅｎｔ Ｅ／Ｃ（Ｂａｙｅｒ ＡＧから販売）。
【００２８】
架橋剤と促進剤との組み合わせは、一般に活性剤、好ましくは酸化亜鉛および脂肪酸を必要とする。酸化亜鉛の添加量は、通常２〜１５ ｐｈｒ、好ましくは３〜５ ｐｈｒである。好適な脂肪酸の例は、ステアリン酸であり、これを使用する場合、その添加量は、一般に０．１〜２ ｐｈｒ、好ましくは０．３〜１ ｐｈｒである。
【００２９】
混合は、一般に１５０〜２００℃、好ましくは１６０〜１９０℃の温度で行い、適当な場合には、１０〜２００ ｂａｒの圧力下で行う。混合に続いて、混合物を、比較的高い温度での貯蔵によって加熱状態調節することができる。
【００３０】
特に大きい混合容量の場合、低温でゴムおよび架橋剤の均一混合物を調製し、次いで混合温度に昇温させることが、多くの場合有利である。
【００３１】
本発明の混合物は、また通常の添加剤を含むことができる。
使用しうる添加剤の例は、当業者に既知の加硫促進剤、特に金属酸化物（例えば酸化亜鉛または酸化マグネシウム）、酸化防止剤（例えばアルキル置換ジフェニルアミン、メルカプトベンズイミダゾール、不飽和エーテル、例えばＶｕｌｋａｚｏｎ（登録商標）ＡＦＤ（Ｂａｙｅｒ ＡＧ、ドイツ）、または不飽和アセタール、例えばＶｕｌｋａｚｏｎ（登録商標）ＡＦＳ／ＬＧ（Ｂａｙｅｒ ＡＧ、ドイツ））である。他の具体的な添加剤は、次のとおりである。
・可塑剤、特にカルボン酸エステル、例えばセバシン酸およびその誘導体またはトリメリット酸およびその誘導体
・加工助剤、特にステアリン酸およびその誘導体、例えばステアリン酸亜鉛、またはポリマー、例えばポリエチレン−酢酸ビニル（Ｌｅｖａｐｒｅｎ（登録商標）、Ｂａｙｅｒ ＡＧ、ドイツ）またはポリエチレン−酢酸ビニル／ＶＡＭＡＣ（ＤｕＰｏｎｔ）
【００３２】
また、充填材の本発明のゴム混合物への導入も有利である。
充填材の例は、次のとおりである。
・カーボンブラック、例えばＭＴ、ＧＰＦ、ＳＲＦおよび特にＦＥＦカーボンブラック
・金属酸化物、例えば二酸チタン（特に白色顔料として）
・ケイ酸塩、例えばケイ酸ナトリウムアルミニウム
・シリカ、特に沈降シリカ、摩耗性の改善に適した好ましい物質は、「活性」充填材（ＩＳＯ ５７９４、Ａｐｐｅｎｄｉｘ Ｄ−Ｐａｔ １）および文献記載の物質である〔”Ｈａｎｄｂｕｃｈ ｆｕｅｒ ｄｉｅ Ｇｕｍｍｉｉｎｄｕｓｔｒｉｅ”（Ｒｕｂｂｅｒ Ｉｎｄｕｔｒｙ Ｈａｎｄｂｏｏｋ）５３５頁， Ｂａｙｅｒ ＡＧ 発行、１９９２、レーフエルクーゼン〕
・クレー、マイカ、タルク。
【００３３】
また、充填材とゴムとの間の結合（カップリング）改善用の付加的な活性剤の使用も有利であり、その例は、シラン、例えば Ｕｃａｒｓｉｌ（登録商標）（Ｕｎｉｏｎ Ｃａｒｂｉｄｅ， ＵＳ）である。顔料も添加することができる。
【００３４】
混合物中の各成分の量は、混合物の意図した用途に依存し、数回の予備実験によって決定することができる。
添加される材料（実質的には添加剤および充填材）の添加量（各場合、ｐｈｒ＝ゴム１００部当たりの部）は、一般に次のとおりである。
・酸化防止剤０〜４ ｐｈｒ
・遅延剤０〜２ ｐｈｒ
・金属酸化物、例えばＺｎＯ、０〜３０ ｐｈｒ
・充填材、好ましくは活性充填材０〜１５０ ｐｈｒ、
・可塑剤０〜２０ ｐｈｒ
・加工助剤０〜２ ｐｈｒ
【００３５】
必要に応じて他のポリマー、例えばＢＲ、ＮＲ、ＩＩＲ、ＣＲ、ＳＢＲ、ＡＥＭ、ＡＣＭまたはフルオロポリマーを添加することによって、本発明の混合物の特性を正確に調整することは、当業者にとって容易である。
【００３６】
添加剤および充填材は、混合手段によって混和される。混合過程の間、混合物の分解を防止するよう注意すべきである。このため、混合過程の間に冷却することが有利である。
得られた混合物は、さらに架橋剤と混合物して架橋性混合物を得、次いでこれを任意の種類の成形品に変換することができる。
【００３７】
一般に架橋剤は、架橋のために高エネルギー照射の使用を意図しない限り、常に添加される。当業者に既知であって本発明の方法において混合温度を越える温度でのみ活性となるような他の架橋剤である、前記した架橋システムおよび成分が好適であり、例えば、本発明の方法において分解温度が混合温度を越える温度である過酸化物を挙げることができる。
【００３８】
前記過酸化物に加え、好適な過酸化物の例は、意図した用途に依存する。
ジアルキルペルオキシド
ケタールペルオキシド
アラルキルペルオキシド
ペルオキシドエーテル
ペルオキシドエステル、例えばジ−ｔ−ブチルペルオキシド
ビス（ｔ−ブチルペルオキシイソプロピル）ベンゼン
ジクミルペルオキシド
２，５−ジメチル−２，５−ジ（ｔ−ブチルペルオキシ）ヘキサン
２，５−ジメチル−２，５−ジ（ｔ−ブチルペルオキシ）ヘキセン−３
２，５−ジメチル−２，５−ジ（ｔ−ブチルペルオキシ）ヘキシン
１，１−ビス（ｔ−ブチルペルオキシ）−３，３，５−トリメチルシクロヘキサン
ベンゾイルペルオキシド
ｔ−ブチルクミルペルオキシド、および
ｔ−ブチルペルベンゾエート
【００３９】
この場合、架橋系は、しばしばスコーチングを防止するために最終成分として添加するが、所望により別の混合工程で添加する。
他の好適な架橋剤は、硫黄または硫黄供与体および前記したこれら成分の組合せである。
【００４０】
驚くべきことではないが、本発明の方法によって製造した混合物は、従来法で製造した混合物から、ＤＳＣ測定により区別することができない。しかしながら、ＧＰＣ分析によって、主としてオレフィンゴム相および少量ではあるが恐らくニトリルゴム相の構造変化が存在することを証明することができる。
【００４１】
架橋剤を含有したおよび含有しない混合物は、低分子量領域のオレフィンゴムの比較的狭い分布および高分子量分布領域のニトリルゴムの広い分布によって決定される、２つのモード溶出曲線を形成する。
【００４２】
しかしながら、本発明の方法における反応は異なる混合物を製造する。オレフィンゴムによって決定される低分子量領域は、５×１０５ ｇ／ｍｏｌ未満の分子量のフラクションについて、広がり、より貧弱になる。
【００４３】
最も重要な結果は、微小光学研究によって確認され、図１〜３に示されているような、ポリマー成分の相分布の改善である。図１は、先行技術の混合物における相分布を示し、図２および図３は、本発明の方法によって達成される改善された分布を示す。
【００４４】
これらの混合物から製造した成形品は、一般に、従来法で調製した混合物から製造した成形品よりも、良好な機械的特性および良好な耐鉱油性を示す。
【００４５】
「成形品」は、通常の意味での成形品、例えば異形材、ベルト、リング、ガスケット、ダンパーなどのみならず、被膜、カバー、および他の平面または三次元製品を意味する
【００４６】
オイル生産に主として使用される本発明の他の成形品は、次のとおりである。
・ドリルストリング、サスペンションテークル、パイプに対する種々の形状のガスケット、例えばＯ−リングおよびリップシール、別個のまたは一体形状のパッケージ
・パッカーシールなど
・アジャスター、スペーサー、およびドリルストリング用の弾性（膨張性も含む）ベアリング、サスペンションテークル、パイプおよびアッセンブリー
・流出防止用ガスケットおよびインサート
・制御バルブおよび類似装置用のガスケット、膜、ボール
・ショックアブソーバー等用のガスケット、膜、圧力支持膜
・クロージャーストッパー
・ポンプ用のガスケット、膜、ローター（インペラ）およびスターター
・パイプ洗浄用のストッパーおよびガスケット
・強化および非強化ホース、ボイアントホース
・ケーブル絶縁体およびケーブルシース
【００４７】
特に被膜について、接着促進剤、例えば、所望により架橋剤／充填材／顔料を含むハロゲン化ポリマーの分散体／溶液を用いる、ゴム基材接着力の改善に有利である。これらの物質は市販され、例えば、ＥＰ−Ａ２−０ ２５２ ２６４に開示されている
【００４８】
（実施例）
次に、実施例を挙げて本発明を更に詳しく説明するが、本発明は、これに限定されるものではない。
試験方法
残留二重結合含有量：ＩＲ分光分析法
ムーニー粘度：　　　ＡＳＴＭ Ｄ １６４６（ＭＵで表示）
揮発分（質量％）：　ＡＳＴＭ １４１６
灰分（質量％）：　　ＡＳＴＭ １４１６
アクリロニトリル（ＡＣＮ）含有量（ポリマー中に結合した質量％）：以下に詳細を示す。
【００４９】
ＡＣＮ含有量測定方法の簡単な説明
この分析法において、ゴムを、酸素気流中、触媒を用いて９００℃で熱分解する。銅還元反応器によって、消費されなかった酸素を吸収し、生成したＮＯ−Ｘガスを窒素に還元する。次いで、Ｎａ２ＣＯ３／ＮａＯＨトラップにより、分析ガス気流中に存在するＣＯ２を除去し、ＭｇＣｌＯ４トラップにより、分析ガス気流中に存在する水分を除去する。キャリヤーガスと比較した分析ガスの熱伝導率の変化は、試験片の窒素含有量の尺度である。
【００５０】
用いた装置
・Ｆｉｓｏｎｓタンパク分析器、モデルＮＡ２０００
・Ｓａｒｔｏｒｉｕｓ微量天秤、モデルＭｉｃｒｏ
・Ｄｉｇｉｔａｌ社から市販の評価装置、モデルＤＥＣｐｃ Ｌｐｘ ４３３ ｄｘ（ＮＡ２０００のインターフェースおよびバランスインターフェース付、ＥＡＧＥＲ２００ソフトウエアー付）
【００５１】
用いた化学薬品および溶媒
Ｈｅｋａｔｅｃｈメチオニン
混合成分の詳細
Ｔｈｅｒｂａｎ（登録商標）Ｃ３４６７（Ｂａｙｅｒ ＡＧ）：ＨＮＢＲ（ＲＤＢ ５．５％、ＡＣＮ ３４％）、６８ ＭＵ（ＭＬ（１＋４）１００℃）
Ｔｈｅｒｂａｎ（登録商標）Ｃ３４４６（Ｂａｙｅｒ ＡＧ）：ＨＮＢＲ（ＲＤＢ ２．９〜５．０％、ＡＣＮ ３４％）、５８ ＭＵ（ＭＬ（１＋４）１００℃）
Ｂｕｎａ（登録商標）ＥＰ Ｇ３４４０（Ｂａｙｅｒ ＡＧ）：ＥＰＤＭ（エチレン４８％、ＥＮＢ ４．１％）、２８ ＭＵ（ＭＬ（１＋４）１２５℃）
Ｚｉｎｋｏｘｙｄ（登録商標）ａｃｔｉｖｅ（Ｂａｙｅｒ ＡＧ）：活性酸化亜鉛
Ｓｃｏｒｃｈｇｕａｒｄ（登録商標）Ｏ（Ｒｈｅｉｎ Ｃｈｅｍｉｅ Ｒｈｅｉｎａｕ ＧｍｂＨ）：酸化マグネシウムペースト
Ｎａｕｇａｒｄ ４４５（Ｕｎｉｒｏｙａｌ）：置換ジフェニルアミン
Ｖｕｌｋａｎｏｘ（登録商標）ＺＭＢ２（Ｂａｙｅｒ ＡＧ）：亜鉛メチルメルカプトベンズイミダゾール
Ｒｈｅｎｏｃｕｒｅ（登録商標）Ｍ（Ｒｈｅｉｎ Ｃｈｅｍｉｅ Ｒｈｅｉｎａｕ ＧｍｂＨ）：ジチオビスモルホリン
Ｅｄｅｎｏｒ ＨＴＩＧ（登録商標）（Ｈｅｎｋｅｌ ＫＧａＡ）：ステアリン酸
Ｄｉｐｌａｓｔ ＴＭ ８−１０／ＳＴ（Ｌｏｎｚａ ＳｐＡ．， ＩＴ）：トリオクチルメリテート
Ｎ７７２カーボンブラック（Ｃｏｌｕｍｂｉａｎ Ｃａｒｂｏｎ）
Ｎ５５０カーボンブラック（Ｄｅｇｕｓｓａ−Ｈｕｅｌｓ ＡＧ）
Ｖｕｋａｃｉｔ（登録商標）チウラム（Ｂａｙｅｒ ＡＧ）：テトラメチルチウラムジスルフィド
Ｖｕｋａｃｉｔ（登録商標）ＣＺ（Ｂａｙｅｒ ＡＧ）：Ｎ−シクロヘキシル−２−ベンゾチアジルスルフェンアミド
Ｐｅｒｋａｌｉｎｋ ３０１（Ｆｌｅｘｓｙｓ ＡＧ）：トリアリルシアヌレート
Ｔｒｉｇｏｎｏｘ２９／４０（Ａｋｚｏ Ｎｏｂｅｌ Ｎ．Ｖ．）：１，１−ビス（ｔ−ブチルペルオキシ）−３，３，５−トリメチルシクロヘキサン、４０％活性物質
【００５２】
実施例１
以下の組成の混合物を、ＧＫ １，５Ｅ実験室ミキサー（Ｋｒｕｐｐ Ｅｌａｓｔｏｍｅｒｔｅｃｈｎｉｋ製）によって製造した。
Ｔｈｅｒｂａｎ（登録商標）Ｃ３４４６：７０質量％
Ｂｕｎａ（登録商標）ＥＰ Ｇ３４４０：３０質量％
Ｔｒｉｇｏｎｏｘ ２９／４０：２質量％
【００５３】
混合物の製造に用いた条件は、次の通りである。
冷却水温度：８０℃
ローター回転速度：７０ ｒｐｍ
ラム圧力：６ ｂａｒ
充填レベル：７８％
【００５４】
ポリマー成分を初期充填物として添加し、１分後に過酸化物を添加し、さらに２．５分以内に、温度は１５０℃を越える温度に上昇する。合計混合時間３．５分後に、混合物を取り出す。混合物は、過酸化物の添加にも拘わらず、可塑性である。
【００５５】
以下の特性を、過酸化物を添加しない同一混合物と比較して測定する。
2004509177.tif 000002
（ＡＳＴＭ Ｄ １６４６に従い測定。混合物の圧延シートを、試験前に、標準法に特定されたように、ロールミルにより予備処理する。）
【００５６】
過酸化物含有混合物は、著しく改善された相構造を示す（方法：顕微鏡法、相コントラスト）。
図１：過酸化物非含有：相分離
図２：過酸化物含有：　相分離なし
また本発明の混合物は、著しく高いムーニー粘度を示し、これは、混合の間に反応が起こったことを示唆する。
【００５７】
これらの混合物は、以下の組成の混合物用のポリマーベースを形成する。
【表１】
2004509177.tif 000003
【００５８】
この混合物を、さらなる混合工程において、同じ混合装置によって製造する。
これに関し、常法により選択した特定の混合条件は、次のとおりである。
ＧＫ１，５Ｅミキサー
チャンバー／ブレード温度：５０℃
ラム圧力：８ ｂａｒ
回転速度：４０ ｒｐｍ
充填レベル：７０％
【００５９】
混合サイクル
ポリマー添加
６秒間混合
充填材、化学物質、可塑剤添加
９０秒間混合
パージ
６０秒間混合、最大温度１４５℃
排出
架橋性化学物質のロールミルへの添加
【００６０】
排出後、混合物を、１７０℃／３０分間、加硫する。以下の特性を、標準法（実質的にＤＩＮ ５３５０４）に従い、試験片シートについて測定する。
【表２】
2004509177.tif 000004
【００６１】
実施例２
適切な製造能力を有する密閉式ミキサーの場合、混合の方法および詳細を改良する必要がある。なぜなら、過酸化物の分布は、迅速には起こらないため、局部的不均一が望ましくない高い架橋度につながり、これは、最終生成物の加工性に悪影響を与えるからである。
【００６２】
この工程は、前記したＧＫ１，５Ｅ密閉式ミキサーからＧＫ９０Ｅ密閉式ミキサーへの変更の例（両法ともインターメッシュローター構造を有する）を示すことによって証明される。
【００６３】
密閉混合の条件は、次のように適合させる必要がある。
【表３】
2004509177.tif 000005
【００６４】
過酸化物の均一な分散を確保するために、重要なファクターは、低い初期回転速度（２０ ｒｐｍ）および少ない発熱レベルからの可変モーター速度であり、次いで、反応に必要な温度にするには、回転速度を上げることである。
【００６５】
ＧＫ９０Ｅの場合、混合物製造のためのこの条件に従って得られた曲線を、以下に示す（図４）。
図４：ＧＫ９０Ｅ密閉式ミキサーの混合物製造のための曲線
【００６６】
低速領域において、組成物の温度は１２０℃未満のままである。これらの条件下に、過酸化物は、残留時間の間に実際に分解せずに、分散されるだけである。速度を７０ ｒｐｍに上げると、その後４分以内に、カップリング反応に必要な約１９０℃の温度に達する。
【００６７】
以下の予備実験を用いて、添加されるのに適切な過酸化物の量を決定し、これは、この場合１ ｐｈｒに設定した。なぜなら、８０〜９０ ＭＵで良好な加工性を期待できるからである（表４）。
【００６８】
【表４】
2004509177.tif 000006
過酸化物含有混合物の分取処理は、困難なく進行した。混合物の圧延シートは可塑性であった。加硫開始の兆候は見られなかった。
【図面の簡単な説明】
【図１】先行技術の混合物の相分布を示す顕微鏡写真。
【図２】本発明の混合物の相分布を示す顕微鏡写真。
【図３】本発明の混合物の相分布を示す顕微鏡写真。
【図４】混合時間と温度の関係を示すグラフ。
【図４】
2004509177.tif 000007
【国際公開パンフレット】
2004509177.tif 000008
2004509177.tif 000009
2004509177.tif 000010
2004509177.tif 000011
2004509177.tif 000012
2004509177.tif 000013
2004509177.tif 000014
2004509177.tif 000015
2004509177.tif 000016
2004509177.tif 000017
2004509177.tif 000018
2004509177.tif 000019
2004509177.tif 000020
2004509177.tif 000021
2004509177.tif 000022
2004509177.tif 000023
2004509177.tif 000024
2004509177.tif 000025
2004509177.tif 000026
2004509177.tif 000027
2004509177.tif 000028
2004509177.tif 000029
2004509177.tif 000030
2004509177.tif 000031
2004509177.tif 000032
2004509177.tif 000033
2004509177.tif 000034
2004509177.tif 000035
【国際公開パンフレット（コレクトバージョン）】
2004509177.tif 000036
【国際調査報告】
2004509177.tif 000037
2004509177.tif 000038
2004509177.tif 000039
2004509177.tif 000040
2004509177.tif 000041
2004509177.tif 000042